(57)【要約】【課題】コンクリート構造物各部のコンクリートのかぶり厚さの検査を行う際に、予備的な検査としては必要十分な精度での検査を簡単かつ安価に行うことができ、コンクリートのかぶり厚さの検査の効率化と検査費用の低減を図ることができる、コンクリートのかぶり厚さの検査方法を提供する。【解決手段】鉄筋コンクリート構造物において、鉄筋(4)に対するコンクリート(3)のかぶり厚さの検査対象となるコンクリート表面(30)に、かぶり厚さが基準値(Ｌ0)未満のときに磁着する強さの磁力を有するかぶり厚さ検査体(1)を接触させ、コンクリートのかぶり厚さが基準値(Ｌ0)を満たしていれば磁着せず、コンクリートのかぶり厚さが基準値(Ｌ0)を満たしていなければ磁着するようにする。【選択図】図２
2010243409.tif 000002
【特許請求の範囲】
【請求項１】
コンクリート構造物外面とコンクリート内に埋設されている磁性体との距離を測定又は検査する方法であって、
コンクリート構造物外面とコンクリート内に埋設されている磁性体との距離が所定の範囲内のときは磁石要素がコンクリート構造物外面に磁着し、所定の範囲外のときは磁着しないようにした磁石要素の磁力を利用することを特徴とする、
コンクリート構造物外面とコンクリート内に埋設されている磁性体との距離の測定又は検査方法。
【請求項２】
鉄筋コンクリート構造物において、鉄筋に対するコンクリートのかぶり厚さの検査対象となる被検査面に、かぶり厚さが基準値未満のときに磁着する強さの磁力を有するかぶり厚さ検査体を接触させ、コンクリートのかぶり厚さが基準値を満たしていれば磁着せず、コンクリートのかぶり厚さが基準値を満たしていなければ磁着するようにしてコンクリートのかぶり厚さを測定又は検査する、
鉄筋コンクリート構造物におけるコンクリートのかぶり厚さの測定又は検査方法。
【請求項３】
鉄筋コンクリート構造物におけるコンクリートのかぶり厚さを測定又は検査するかぶり厚さ検査体であって、
鉄筋に対するコンクリートのかぶり厚さが規定されている基準値未満のときに被検査面に磁着する磁力を有する、
コンクリートのかぶり厚さ検査体。
【請求項４】
鉄筋コンクリート構造物におけるコンクリートのかぶり厚さを測定又は検査するかぶり厚さ検査体であって、
鉄筋に対するコンクリートのかぶり厚さが２ｃｍ未満のときに被検査面に磁着する磁力を有する、
耐力壁以外の壁又は床用のコンクリートのかぶり厚さ検査体。
【請求項５】
鉄筋コンクリート構造物におけるコンクリートのかぶり厚さを測定又は検査するかぶり厚さ検査体であって、
鉄筋に対するコンクリートのかぶり厚さが３ｃｍ未満のときに被検査面に磁着する磁力を有する、
耐力壁、柱又は梁用のコンクリートのかぶり厚さ検査体。
【請求項６】
所要の厚さを有するスペーサと組み合わせてある、
請求項３ないし５のいずれかに記載のコンクリートのかぶり厚さ検査体。
【発明の詳細な説明】
【技術分野】
【０００１】
本発明は、鉄筋コンクリート構造物におけるコンクリートのかぶり厚さの測定又は検査方法及びかぶり厚さ検査体に関するものである。更に詳しくは、鉄筋コンクリート構造物の各部において、鉄筋に対するコンクリートのかぶり厚さが、規定されている基準値を満たしているかどうかを測定又は検査する方法及びそれに使用する検査体に関する。
【背景技術】
【０００２】
鉄筋コンクリート構造物において、鉄筋に対するコンクリートのかぶり厚さは、コンクリートの品質とともに、構造物の耐久性を左右する重要な要素である。このかぶり厚さとは、コンクリート表面から鉄筋までの最短距離であり、構造物における各部のかぶり厚さの基準値は、建築基準法施行令、第７９条に規定されている。
【０００３】
コンクリート構造物の施工後においてコンクリートのかぶり厚さが十分に確保されていない場合は、鉄筋が腐蝕しやすくなるので所定の耐久性が得られない。そこで、この課題を解決するものとして、構造物の施工後に、鉄筋に対するコンクリートのかぶり厚さが、規定されている基準値を満たしているかどうかを非破壊で測定又は検査する方法及び装置がすでに提案されている（特許文献１参照）。
【０００４】
特許文献１には、電磁波を発生させて鉄筋コンクリート壁内に送信し、その反射波を受信して鉄筋のコンクリート壁面における埋設位置を検出する電磁探査法を実施する第１の過程と、コンクリート壁面の検出された埋設位置から鉄筋に対し、コイルによって磁界を発生させて送信し、鉄筋から電磁誘導により発生される磁界強度を観測する磁気探査法を実施する第２の過程とを有し、鉄筋が埋設されるコンクリート壁の鉄筋埋設位置までのコンクリート厚を測定する鉄筋コンクリート壁内における鉄筋のかぶり厚さ測定方法及びそれを実現するための装置が開示されている。
【０００５】
なお、コンクリートのかぶり厚さが、規定されている基準値を満たしているかどうかを非破壊で測定又は検査する方法及び装置としては、前記電磁波を利用するタイプの他にも、例えば（ａ）レーダーを利用するタイプ、（ｂ）放射線を利用するタイプ、（ｃ）超音波を利用するタイプ等があるが、特に（ｂ）については適用範囲や安全性に課題があり、また（ｃ）については他の方法との併用が必要で作業効率に課題があるため、実質的には前記電磁波を利用するタイプと（ａ）のレーダーを利用するタイプが現場において使用されている。
【先行技術文献】
【特許文献】
【０００６】
【特許文献１】特開２００３−３１５００４公報
【発明の概要】
【発明が解決しようとする課題】
【０００７】
しかしながら、特許文献１に記載の方法及び装置には、次のような課題があった。
すなわち、従来の検査装置は精密で複雑な構造を有しており、精密な診断が可能ではあるものの、装置そのものがきわめて高価である。したがって、その装置を使用した検査費用も同様に高価であり、検査を依頼する側にとっては費用負担がきわめて大きいという課題があった。なお、前記（ａ）のレーダーを利用するタイプも、これと同様の課題を有している。
【０００８】
本発明者等は、前記課題を解消するために、まずコンクリートのかぶり厚さの検査において、必要十分な検査精度を有する簡単かつ安価な方法によって予備的な検査を行うことに着目した。つまり、予備的な検査によって、コンクリートのかぶり厚さの基準値を満たしていることが明確なものを抽出してこれを除外し、残りのボーダーライン上のものを含め基準値を満たしていないものについてだけ、従来の検査装置を使用して精密な診断を行えば、検査を効率的に行うことができ、検査費用も低減できるとの考えに至り、本発明を完成させたものである。
【０００９】
（本発明の目的）
本発明の目的は、コンクリート構造物各部のコンクリートのかぶり厚さの測定又は検査を行う際に、予備的な検査として必要十分な精度での検査を簡単かつ安価に行うことができるとともに、予備的な測定又は検査に止まらず、単独で前記測定又は検査を行うこともでき、コンクリートのかぶり厚さの検査の効率化と検査費用の低減を図ることができる、コンクリートのかぶり厚さの測定又は検査方法及びかぶり厚さ検査体を提供することである。
【課題を解決するための手段】
【００１０】
上記課題を解決するために本発明が講じた手段は次のとおりである。
【００１１】
本発明は、コンクリート構造物外面とコンクリート内に埋設されている磁性体との距離を測定又は検査する方法であって、
コンクリート構造物外面とコンクリート内に埋設されている磁性体との距離が所定の範囲内のときは磁石要素がコンクリート構造物外面に磁着し、所定の範囲外のときは磁着しないようにした磁石要素の磁力を利用することを特徴とする、
コンクリート構造物外面とコンクリート内に埋設されている磁性体との距離の測定又は検査方法である。
【００１２】
本発明は、鉄筋コンクリート構造物において、鉄筋に対するコンクリートのかぶり厚さの検査対象となる被検査面に、かぶり厚さが基準値未満のときに磁着する強さの磁力を有するかぶり厚さ検査体を接触させ、コンクリートのかぶり厚さが基準値を満たしていれば磁着せず、コンクリートのかぶり厚さが基準値を満たしていなければ磁着するようにしてコンクリートのかぶり厚さを測定又は検査する、
鉄筋コンクリート構造物におけるコンクリートのかぶり厚さの測定又は検査方法である。
【００１３】
本発明は、鉄筋コンクリート構造物におけるコンクリートのかぶり厚さを測定又は検査するかぶり厚さ検査体であって、
鉄筋に対するコンクリートのかぶり厚さが規定されている基準値未満のときに被検査面に磁着する磁力を有する、
コンクリートのかぶり厚さ検査体である。
【００１４】
本発明は、鉄筋コンクリート構造物におけるコンクリートのかぶり厚さを測定又は検査するかぶり厚さ検査体であって、
鉄筋に対するコンクリートのかぶり厚さが２ｃｍ未満のときに被検査面に磁着する磁力を有する、
耐力壁以外の壁又は床用のコンクリートのかぶり厚さ検査体である。
【００１５】
本発明は、鉄筋コンクリート構造物におけるコンクリートのかぶり厚さを測定又は検査するかぶり厚さ検査体であって、
鉄筋に対するコンクリートのかぶり厚さが３ｃｍ未満のときに被検査面に磁着する磁力を有する、
耐力壁、柱又は梁用のコンクリートのかぶり厚さ検査体である。
【００１６】
本発明は、所要の厚さを有するスペーサと組み合わせてある、
前記コンクリートのかぶり厚さ検査体である。
【００１７】
本明細書及び特許請求の範囲における「磁着」の用語は、コンクリート内部の鉄筋とコンクリート外部の検査体との間に介在しているかぶり厚部分のコンクリートの表面に、検査体が鉄筋に作用している磁力によって引きつけられて接着又は密着する意味を含むものである。
【００１８】
かぶり厚さ検査体に使用する磁石要素は、永久磁石であってもよいし電磁石でもよい。かぶり厚さ検査体が電磁石である場合は、磁力をコントロールすることによって、一台で鉄筋コンクリート構造物においてかぶり厚さの基準値が異なる各部の検査を行うことができるようにしてもよい。
【００１９】
なお、建築基準法施行令（第７９条）で規定されたかぶり厚さの基準値は次のとおりである。
すなわち、「鉄筋に対するコンクリートのかぶり厚さは、1.耐力壁以外の壁又は床にあっては２ｃｍ以上、2.耐力壁、柱又は梁にあっては３ｃｍ以上、3.直接土に接する壁、柱、床若しくは梁又は布基礎の立上り部分にあっては４ｃｍ以上、4.基礎（布基礎の立上り部分を除く）にあっては捨コンクリートの部分を除いて６ｃｍ以上としなければならない。」
【００２０】
（作用）
本発明に係るコンクリートのかぶり厚さ検査体の作用を、鉄筋に対するコンクリートのかぶり厚さが規定された基準値未満のときに被検査面に磁着する磁力を有する、耐力壁、柱又は梁用のコンクリートのかぶり厚さ検査体を例に採り説明する。
【００２１】
〔被検査面のコンクリートのかぶり厚さが基準値を満たしている場合〕
検査に当たっては、かぶり厚さ検査体を被検査面である耐力壁のコンクリート表面に当てて、磁着面をコンクリート表面で滑らせて位置を変えながら、かぶり厚さ検査体が磁着するところを探索する。
【００２２】
鉄筋が本来あるべき場所で、かぶり厚さ検査体がコンクリート表面に磁着しなければ、コンクリート構造物外面とコンクリート内に埋設されている鉄筋（磁性体）との距離、すなわちコンクリートのかぶり厚さは基準値を満たしていると診断する。
このように、コンクリートのかぶり厚さが基準値を満たしていると診断された場合、この被検査面については、電磁波を利用するタイプやレーダーを利用するタイプの装置を使用した精密な診断は行わない。
【００２３】
〔被検査面のコンクリートのかぶり厚さが基準値を満たしていない場合〕
検査に当たっては、かぶり厚さ検査体を被検査面である耐力壁のコンクリート表面に当てて、磁着面をコンクリート表面で滑らせて位置を変えながら、かぶり厚さ検査体が磁着するところを探索する。
【００２４】
鉄筋があるところで、かぶり厚さ検査体がコンクリート表面に磁着すると、コンクリートのかぶり厚さは基準値を満たしていないと診断する。
このように、コンクリートのかぶり厚さが基準値を満たしていないと診断された場合、この被検査面については、電磁波を利用するタイプやレーダーを利用するタイプの従来の装置を使用した精密な診断をあらためて行うようにする。
【００２５】
また、かぶり厚さ検査体にスペーサを組み合わせたものでは、前記被検査面と同じところで、かぶり厚さ検査体の磁着面とコンクリート表面の間にスペーサを挟み、かぶり厚さ検査体が磁着するかどうかをみて、コンクリートのかぶり厚さを測定又は検査する。
【００２６】
かぶり厚さ検査体が磁着しなければ、実際のかぶり厚さは基準値より、最大でスペーサの厚さの分だけ薄いことが分かる。また、かぶり厚さ検査体が磁着すれば、かぶり厚さは基準値より、スペーサの厚さの分よりさらに薄いことが分かる。
【発明の効果】
【００２７】
本発明は、コンクリート構造物各部のコンクリートのかぶり厚さの測定又は検査を行う際に、予備的な検査としては必要十分な精度での検査を簡単かつ安価に行うことができ、コンクリートのかぶり厚さの測定又は検査の効率化と費用の低減を図ることができる、コンクリートのかぶり厚さの測定又は検査方法及びかぶり厚さ検査体を提供することができる。また、本発明は、前記予備的な測定又は検査に止まらず、単独で前記測定又は検査を行うこともできる。
【図面の簡単な説明】
【００２８】
【図１】本発明に係るコンクリートのかぶり厚さ検査体の分解斜視図。
【図２】本発明に係るコンクリートのかぶり厚さ検査体を使用した測定又は検査方法を示し、かぶり厚さが基準値を満たしている場合の説明図。
【図３】本発明に係るコンクリートのかぶり厚さ検査体を使用した測定又は検査方法を示し、かぶり厚さが基準値を満たしていない場合の説明図で、（ａ）はかぶり厚さが基準値を満たしているかどうかの検査をしている状態、（ｂ）はかぶり厚さが基準値を満たしていなかった場合に実際のかぶり厚さのおおよその値を測っている状態の説明図。
【発明を実施するための形態】
【００２９】
本発明を図面に示した実施の形態に基づき詳細に説明する。
【実施例】
【００３０】
図１を参照する。
【００３１】
かぶり厚さ検査体Ａは、検査体本体１とスペーサ２を備えている。
検査体本体１は、その全体が、磁石要素である永久磁石によって立方体形状に形成されている。なお、検査体本体１の形状は特に限定されないが、磁着面１０は磁着する場合に安定をよくするために、ある程度の広さを有する平面を有するのが好ましい。
【００３２】
検査体本体１と組み合わせて使用されるスペーサ２は、検査体本体１の磁着面１０と同じ大きさで正方形状の板状体であり、厚さが０．５ｃｍである。スペーサ２の厚さはこれに限定されるものではなく、適宜設定することができる。
【００３３】
また、スペーサ２は、検査体本体１の磁力に影響を与えないように非磁性体である合成樹脂製の硬質スポンジで形成されている。なお、スペーサ２に、例えば少量の鉄粉を含ませる等、検査体本体１に弱く磁着するようにして、検査を行う際の取り扱いがしやすいようにすることもできる。
【００３４】
なお、本実施例では、かぶり厚さ検査体Ａは検査体本体１とスペーサ２がセットになっているが、検査においては、スペーサ２を使用せず、検査体本体１だけをかぶり厚さ検査体として使用する場合もある。
【００３５】
前記検査体本体１以外にも、(1)耐力壁以外の壁又は床用としてコンクリートのかぶり厚さが２ｃｍ未満のときに被検査面に磁着する磁力を有する検査体本体、(2)直接土に接する壁、柱、床若しくは梁又は布基礎の立上り部分用として、コンクリートのかぶり厚さが４ｃｍ未満のときに被検査面に磁着する磁力を有する検査体本体、(3)基礎（布基礎の立上り部分を除く）にあって捨コンクリートの部分を除く部分用として、コンクリートのかぶり厚さが６ｃｍ未満のときに被検査面に磁着する磁力を有する検査体本体（これら検査体本体は、いずれも図示省略）を形成することができる。また、これらは、法律が変われば、それに伴い設定が変えられるのはいうまでもない。
【００３６】
（作用）
図１及び図２、図３を参照して、かぶり厚さ検査体Ａを使用したコンクリートのかぶり厚さの測定又は検査方法を説明する。
なお、ここでは、耐力壁のコンクリートのかぶり厚さを測定又は検査する場合を例に採り説明する。したがって、使用するかぶり厚さ検査体Ａの検査体本体１は、磁性体である鉄筋４に対するコンクリートのかぶり厚さが３ｃｍ未満のときに被検査面（コンクリート表面３０、３０ａ）に磁着する磁力を有するものである。
【００３７】
〔ケース１〕
図２を参照して、被検査面のコンクリートのかぶり厚さが基準値を満たしている場合の検査の流れを説明する。
【００３８】
この場合は、コンクリートのかぶり厚さの基準値Ｌ0＝３ｃｍである。また、被検査面における実際のかぶり厚さ（コンクリート表面３０から鉄筋４までの最短距離）は、Ｌ1＝４ｃｍとする。
【００３９】
検査に当たっては、まず、かぶり厚さ検査体Ａの検査体本体１を被検査面である耐力壁３のコンクリート表面３０に当てて、磁着面１０をコンクリート表面３０で滑らせて位置を変えながら、検査体本体１が磁着するところを探索する。
【００４０】
鉄筋４が本来あるべき場所で、前記磁力を持つ検査体本体１がコンクリート表面３０に磁着しなければ、Ｌ1は３ｃｍ以上（この場合では４ｃｍ）であることになるので、コンクリートのかぶり厚さＬ1は基準値を満たしていると診断する。
このように、コンクリートのかぶり厚さＬ1が基準値を満たしていると診断された場合、この被検査面については、前記電磁波を利用するタイプやレーダーを利用するタイプの装置を使用した精密な診断は行わない。
【００４１】
なお、検査効率を上げるために、検査がしやすいように、コンクリート表面３０（後述するコンクリート表面３０ａも同様）にカラーテープなどで鉄筋４が配されている位置をあらかじめマーキングしておくこともできる。
【００４２】
〔ケース２〕
図３（ａ）、図３（ｂ）を参照して、被検査面のコンクリートのかぶり厚さが基準値を満たしていない場合の検査の流れを説明する。
【００４３】
この場合は、コンクリートのかぶり厚さの基準値Ｌ0＝３ｃｍである。また、被検査面における実際のかぶり厚さ（コンクリート表面３０ａから鉄筋４ａまでの最短距離）は、Ｌ2＝２．５ｃｍとする。
【００４４】
図３（ａ）に示すように、検査に当たっては、まず、かぶり厚さ検査体Ａの検査体本体１を被検査面である耐力壁３ａのコンクリート表面３０ａに当てて、磁着面１０をコンクリート表面３０ａで滑らせて位置を変えながら、検査体本体１が磁着するところを探索する。
【００４５】
鉄筋４ａがあるところで、前記磁力を持つ検査体本体１がコンクリート表面３０ａに磁着すると、Ｌ2は３ｃｍ未満（この場合では２．５ｃｍ）であることになるので、コンクリートのかぶり厚さＬ2は基準値を満たしていないと診断する。
このように、コンクリートのかぶり厚さＬ2が基準値を満たしていないと診断された場合、この被検査面については、前記電磁波を利用するタイプやレーダーを利用するタイプの従来の装置を使用した精密な診断をあらためて行うようにする。
【００４６】
また、このケースでは、実際のかぶり厚さＬ2のおおよその見当をつけるために、以下のような操作を行う場合がある。
【００４７】
その場合は、図３（ｂ）に示すように、前記被検査面と同じところで、検査体本体１の磁着面１０とコンクリート表面３０ａの間にスペーサ２（厚さ：０．５ｃｍ）を挟み、検査体本体１が磁着するかどうかをみて、コンクリートのかぶり厚さを測定又は検査する。
【００４８】
検査体本体１が磁着しなければ、かぶり厚さＬ2は、基準値Ｌ0より最大でほぼスペーサ２の厚さの分だけ薄いことが分かる。つまり、かぶり厚さの不足値Ｌ3は、ほぼスペーサ２の厚さ分か、又はそれより薄い厚さであることが分かる。
【００４９】
また、検査体本体１が磁着すれば、かぶり厚さＬ2は、基準値Ｌ0よりスペーサ２の厚さの分よりさらに薄いことが分かる。なお、この場合は、必要であればさらに別のスペーサ２を重ねて二枚にして同様に検査を行うこともできる。
【００５０】
なお、（ａ）被検査面が耐力壁以外の壁又は床である場合は、コンクリートのかぶり厚さが２ｃｍ未満のときに被検査面に磁着する磁力を有する検査体本体を使用し、（ｂ）被検査面が直接土に接する壁、柱、床若しくは梁又は布基礎の立上り部分である場合は、コンクリートのかぶり厚さが４ｃｍ未満のときに被検査面に磁着する磁力を有する検査体本体を使用し、（ｃ）被検査面が、基礎（布基礎の立上り部分を除く）にあって捨コンクリートの部分を除く部分である場合は、コンクリートのかぶり厚さが６ｃｍ未満のときに被検査面に磁着する磁力を有する検査体本体を使用し、前記と同様の検査を行うことができる。
【００５１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００５２】
Ａ  かぶり厚さ検査体
１  検査体本体
１０  磁着面
２  スペーサ
３  耐力壁
３０  コンクリート表面
３ａ  耐力壁
３０ａ  コンクリート表面
４  鉄筋
４ａ  鉄筋
Ｌ0  かぶり厚さの基準値
Ｌ1  かぶり厚さ
Ｌ2  かぶり厚さ
Ｌ3  かぶり厚さの不足値
【図１】
2010243409.tif 000003
【図２】
2010243409.tif 000004
【図３】
2010243409.tif 000005